(57)【要約】      （修正有）【課題】エアーバッグ用付加硬化型シリコーンゴム組成物を提供する。【解決手段】（Ａ）１分子中に２個以上のアルケニル基含有オルガノポリシロキサン：１００質量部、（Ｂ）式（１）2018030964.tif 000031で示され、ｍ＝２のポリシロキサン含有量が（Ｂ）成分全体量に対して５０モル％以上である環状オルガノハイドロジェンポリシロキサン、（Ｃ）式（２）2018030964.tif 000032で示される１分子中に２個以上のケイ素原子結合水素原子含有オルガノハイドロジェンポリシロキサン：（Ｂ）及び（Ｃ）成分中のケイ素原子結合水素原子数が、（Ａ）成分中のケイ素原子結合アルケニル基１個当たり１〜７個で、かつ（Ｂ）成分中のケイ素原子結合水素原子数が（Ｂ）及び（Ｃ）成分のケイ素原子結合水素原子数の１〜３０％となる量、（Ｄ）ＢＥＴ法比表面積が５０ｍ2／ｇ以上の微粉末シリカ：０．１〜５０質量部、（Ｅ）付加反応触媒：有効量を含有する付加硬化型シリコーンゴム組成物。【選択図】なし【特許請求の範囲】
【請求項１】
（Ａ）１分子中に少なくとも２個の炭素数２〜８のアルケニル基を有するオルガノポリシロキサン：１００質量部、
（Ｂ）下記式（１）
【化１】
2018030964.tif 000027
（式中、Ｒ1は炭素数１〜１２のアルキル基、Ｒ2は炭素数１〜１２のアルキル基又は炭素数６〜１２のアリール基であり、ｍは１〜３の整数であり、ｎは１〜３の整数であり、かつ、ｍ＋ｎは４又は５である。）
で示される環状オルガノハイドロジェンポリシロキサンであって、前記式（１）においてｍ＝２で示されるオルガノハイドロジェンポリシロキサンの含有量が、（Ｂ）成分全体の量に対して５０モル％以上である環状オルガノハイドロジェンポリシロキサン、
（Ｃ）下記平均組成式（２）
【化２】
2018030964.tif 000028
（式中、Ｒ2は前記と同じであり、ｅは０．７〜２．１の数であり、ｆは０．００１〜１．０の数であり、ｅ＋ｆは０．８〜２．７の数である。）
で示されるオルガノハイドロジェンポリシロキサンであって、１分子中に少なくとも２個のケイ素原子に結合した水素原子を有するオルガノハイドロジェンポリシロキサン（但し、（Ｂ）成分及び（Ｃ）成分の配合量は、（Ｂ）成分及び（Ｃ）成分中のケイ素原子に結合した水素原子の合計個数が、（Ａ）成分中のケイ素原子に結合したアルケニル基１個当たり１〜７個であり、かつ（Ｂ）成分中のケイ素原子に結合した水素原子の個数が、（Ｂ）成分及び（Ｃ）成分のケイ素原子に結合した水素原子の合計個数の１〜３０％となる量である。）、
（Ｄ）ＢＥＴ法による比表面積が５０ｍ2／ｇ以上である微粉末シリカ：０．１〜５０質量部、及び
（Ｅ）付加反応触媒：有効量
を含む付加硬化型シリコーンゴム組成物。
【請求項２】
さらに
（Ｆ）接着性付与剤、及び
（Ｇ）有機チタニウム化合物及び有機ジルコニウム化合物から選ばれる少なくとも１種の縮合触媒
を含むことを特徴とする請求項１記載の付加硬化型シリコーンゴム組成物。
【請求項３】
（Ｆ）成分として、下記式（３）
【化３】
2018030964.tif 000029
（式中、Ｒ4はアリル基又は下記式（４）
【化４】
2018030964.tif 000030
（式中、Ｒ5は炭素数１〜６の１価炭化水素基、Ｒ6は炭素数１〜４のアルキル基、ｘは２又は３である。）
から選ばれる基であり、Ｒ4の少なくとも２個が式（４）で示される基である。）
で示されるアルコキシシリル基変性イソシアヌレート化合物を含むことを特徴とする請求項２記載の付加硬化型シリコーンゴム組成物。
【請求項４】
前記（Ａ）成分として、
（Ａ−１）１分子中に少なくとも２個の炭素数２〜８のアルケニル基を有し、ＪＩＳ  Ｚ  ８８０３：２０１１記載の方法で測定した２５℃における粘度が７０，０００ｍＰａ・ｓ以上であるアルケニル基含有オルガノポリシロキサンを含むことを特徴とする請求項１〜３のいずれか１項記載の付加硬化型シリコーンゴム組成物。
【請求項５】
（Ａ）成分として、さらに
（Ａ−２）１分子中に少なくとも２個の炭素数２〜８のアルケニル基を有し、ＪＩＳ  Ｚ  ８８０３：２０１１記載の方法で測定した２５℃における粘度が１０，０００〜５０，０００ｍＰａ・ｓの範囲であるアルケニル基含有オルガノポリシロキサンを含むことを特徴とする請求項４記載の付加硬化型シリコーンゴム組成物。
【請求項６】
前記（Ｂ）成分が、ｍ＝ｎ＝２である環状オルガノハイドロジェンポリシロキサンであることを特徴とする請求項１〜５のいずれか１項記載の付加硬化型シリコーンゴム組成物。
【請求項７】
前記（Ｃ）成分として、
（Ｃ−１）分子鎖末端及び側鎖にそれぞれ少なくとも１個のケイ素原子に結合した水素原子（ＳｉＨ基）を有するオルガノハイドロジェンポリシロキサン
を有することを特徴とする請求項１〜６のいずれか１項記載の付加硬化型シリコーンゴム組成物。
【請求項８】
さらに、前記（Ｃ）成分として、
（Ｃ−２）分子鎖の側鎖のみにケイ素原子に結合した水素原子（ＳｉＨ基）を有するオルガノハイドロジェンポリシロキサン
（Ｃ−３）分子鎖末端のみにケイ素原子に結合した水素原子（ＳｉＨ基）を有するオルガノハイドロジェンポリシロキサン
の少なくともいずれか１種を有することを特徴とする請求項７記載の付加硬化型シリコーンゴム組成物。
【請求項９】
基布上に請求項１〜８のいずれか１項記載の付加硬化型シリコーンゴム組成物の硬化被膜を有することを特徴とするエアーバッグ。
【請求項１０】
前記エアーバッグが袋織り構造を有することを特徴とする請求項９記載のエアーバッグ。
【請求項１１】
カーテンエアーバッグ用である請求項９又は１０記載のエアーバッグ。
【発明の詳細な説明】
【技術分野】
【０００１】
本発明は、６，６−ナイロン等の繊維布にシリコーンゴムコーティング膜を形成させたカーテンエアーバッグ等のエアーバッグ布用として特に有用な液状シリコーンゴムコーティング剤組成物に関する。
【背景技術】
【０００２】
従来、繊維表面にゴム被膜を形成させることを目的として、エアーバッグ用シリコーンゴム組成物が提案されている。具体的には、無機質充填材、シロキサンレジンおよびエポキシ基含有ケイ素化合物を添加してなる、基布に対する接着性に優れるエアーバッグ用付加硬化型液状シリコーンゴム組成物（特許文献１）、無機質充填材、シロキサンレジン、有機チタン化合物及びアルキルシリケートを添加してなる、低温かつ短時間の加熱で基布に対する優れた接着性を発現する付加硬化型液状シリコーンゴムコーティング剤組成物（特許文献２）、ビニル基含有オルガノポリシロキサンの粘度を限定した薄膜コート性に優れたエアーバッグ用シリコーンゴム組成物（特許文献３）、ならびにゴムコーティング組成物に、ＢＥＴ法による比表面積が平均１５０〜２５０ｍ2／ｇであり平均粒径が２０μｍ以下である湿式シリカを添加してなる、粘着感の低減されたゴムコーティング布用コーティング組成物（特許文献４）が提案されている。
【０００３】
しかし、これらの組成物を、運転席や助手席に装着されるエアーバッグに用いた場合とは異なり、フロントピラーからルーフサイドに沿って収納され、衝突時や車両の転倒時に頭部の保護や飛び出しを防ぐためにエアーバッグの一定膨脹時間を維持することが要求されるカーテンエアーバッグの作製に用いた場合には、いずれの組成物もインフレーターガスの洩れを抑え、膨脹時間の持続性を十分に満足させるものではなかった。
【先行技術文献】
【特許文献】
【０００４】
【特許文献１】特開平５−２１４２９５号公報
【特許文献２】特開２００２−１３８２４９号公報
【特許文献３】特開２００１−２８７６１０号公報
【特許文献４】特開２００１−５９０５２号公報
【発明の概要】
【発明が解決しようとする課題】
【０００５】
本発明は、上記事情に鑑みてなされたものであって、インフレーターガスの洩れを抑え、膨脹時間の持続性に優れたカーテンエアーバッグ等のエアーバッグ及びその製造に有用な液状シリコーンゴムコーティング剤組成物を提供することを目的とする。
【課題を解決するための手段】
【０００６】
本発明者らは、上記目的を達成するべく鋭意検討を行った結果、本発明を為すに至った。
即ち、本発明は、下記付加硬化型シリコーンゴム組成物およびエアーバッグを提供する。
［１］（Ａ）１分子中に少なくとも２個の炭素数２〜８のアルケニル基を有するオルガノポリシロキサン：１００質量部、
（Ｂ）下記式（１）
【化１】
2018030964.tif 000002
（式中、Ｒ1は炭素数１〜１２のアルキル基、Ｒ2は炭素数１〜１２のアルキル基又は炭素数６〜１２のアリール基であり、ｍは１〜３の整数であり、ｎは１〜３の整数であり、かつ、ｍ＋ｎは４又は５である。）
で示される環状オルガノハイドロジェンポリシロキサンであって、前記式（１）においてｍ＝２で示されるオルガノハイドロジェンポリシロキサンの含有量が、（Ｂ）成分全体の量に対して５０モル％以上である環状オルガノハイドロジェンポリシロキサン、
（Ｃ）下記平均組成式（２）
【化２】
2018030964.tif 000003
（式中、Ｒ2は前記と同じであり、ｅは０．７〜２．１の数であり、ｆは０．００１〜１．０の数であり、ｅ＋ｆは０．８〜２．７の数である。）
で示されるオルガノハイドロジェンポリシロキサンであって、１分子中に少なくとも２個のケイ素原子に結合した水素原子を有するオルガノハイドロジェンポリシロキサン（但し、（Ｂ）成分及び（Ｃ）成分の配合量は、（Ｂ）成分及び（Ｃ）成分中のケイ素原子に結合した水素原子の合計個数が、（Ａ）成分中のケイ素原子に結合したアルケニル基１個当たり１〜７個であり、かつ（Ｂ）成分中のケイ素原子に結合した水素原子の個数が、（Ｂ）成分及び（Ｃ）成分のケイ素原子に結合した水素原子の合計個数の１〜３０％となる量である。）、
（Ｄ）ＢＥＴ法による比表面積が５０ｍ2／ｇ以上であるような微粉末シリカ：０．１〜５０質量部、及び
（Ｅ）付加反応触媒：有効量
を含む付加硬化型シリコーンゴム組成物。
［２］さらに
（Ｆ）接着性付与剤、及び
（Ｇ）有機チタニウム化合物及び有機ジルコニウム化合物から選ばれる少なくとも１種の縮合触媒
を含むことを特徴とする［１］記載の付加硬化型シリコーンゴム組成物。
［３］（Ｆ）成分として、下記式（３）
【化３】
2018030964.tif 000004
（式中、Ｒ4はアリル基又は下記式（４）
【化４】
2018030964.tif 000005
（式中、Ｒ5は炭素数１〜６の１価炭化水素基、Ｒ6は炭素数１〜４のアルキル基、ｘは２又は３である。）
から選ばれる基であり、Ｒ4の少なくとも２個が式（４）で示される基である。）
で示されるアルコキシシリル基変性イソシアヌレート化合物を含むことを特徴とする［２］記載の付加硬化型シリコーンゴム組成物。
［４］前記（Ａ）成分として、
（Ａ−１）１分子中に少なくとも２個の炭素数２〜８のアルケニル基を有し、ＪＩＳ  Ｚ  ８８０３：２０１１記載の方法で測定した２５℃における粘度が７０，０００ｍＰａ・ｓ以上であるアルケニル基含有オルガノポリシロキサンを含むことを特徴とする［１］〜［３］のいずれかに記載の付加硬化型シリコーンゴム組成物。
［５］（Ａ）成分として、さらに
（Ａ−２）１分子中に少なくとも２個の炭素数２〜８のアルケニル基を有し、ＪＩＳ  Ｚ  ８８０３：２０１１記載の方法で測定した２５℃における粘度が１０，０００〜５０，０００ｍＰａ・ｓの範囲であるアルケニル基含有オルガノポリシロキサンを含むことを特徴とする［４］記載の付加硬化型シリコーンゴム組成物。
［６］前記（Ｂ）成分が、ｍ＝ｎ＝２である環状オルガノハイドロジェンポリシロキサンであることを特徴とする［１］〜［５］のいずれかに記載の付加硬化型シリコーンゴム組成物。
［７］前記（Ｃ）成分として、
（Ｃ−１）分子鎖末端及び側鎖にそれぞれ少なくとも１個のケイ素原子に結合した水素原子（ＳｉＨ基）を有するオルガノハイドロジェンポリシロキサン
を有することを特徴とする［１］〜［６］のいずれかに記載の付加硬化型シリコーンゴム組成物。
［８］さらに、前記（Ｃ）成分として、
（Ｃ−２）分子鎖の側鎖のみにケイ素原子に結合した水素原子（ＳｉＨ基）を有するオルガノハイドロジェンポリシロキサン
（Ｃ−３）分子鎖末端のみにケイ素原子に結合した水素原子（ＳｉＨ基）を有するオルガノハイドロジェンポリシロキサン
の少なくともいずれか１種を有することを特徴とする［７］記載の付加硬化型シリコーンゴム組成物。
［９］基布上に［１］〜［８］のいずれかに記載の付加硬化型シリコーンゴム組成物の硬化被膜を有することを特徴とするエアーバッグ。
［１０］前記エアーバッグが袋織り構造を有することを特徴とする［９］記載のエアーバッグ。
［１１］カーテンエアーバッグ用である［９］又は［１０］記載のエアーバッグ。
【発明の効果】
【０００７】
本発明の液状付加硬化型液状シリコーンゴム組成物を適用したエアーバッグ、特にカーテンエアーバッグは、インフレーターガスの洩れが抑制され、膨脹時間の持続性に優れたものである。また、この液状付加硬化型シリコーンゴム組成物は、硬化させて得られる硬化物の硬さ、引張強さ、切断時伸び等の物理的特性及びエアーバッグ基布との接着性についても良好である。
【発明を実施するための形態】
【０００８】
＜液状シリコーンゴムコーティング剤組成物＞
本発明の付加硬化型シリコーンゴム組成物は、以下の（Ａ）〜（Ｅ）成分を含有してなるものであって、室温（２５℃）で液状のものである。以下、各成分について詳細に説明する。なお、本明細書中で記載する粘度とは、ＪＩＳ  Ｚ  ８８０３：２０１１記載の方法で測定した２５℃における粘度であり、回転粘度計により測定された値を示すものとする。
【０００９】
（Ａ）アルケニル基含有オルガノポリシロキサン
（Ａ）成分のオルガノポリシロキサンは、この組成物の主剤となる成分であって、１分子中に平均２個以上で、好ましくは上限が平均２０個、特に好ましくは上限が平均１０個のケイ素原子に結合したアルケニル基を含有する。
【００１０】
このケイ素原子に結合したアルケニル基は、通常、炭素原子数２〜８、好ましくは２〜４である。その具体例としては、ビニル基、アリル基、プロペニル基、ブテニル基、ペンテニル基、ヘキセニル基、シクロヘキセニル基、ヘプテニル基等が挙げられ、好ましくはビニル基である。（Ａ）成分のオルガノポリシロキサン分子中における前記ケイ素原子に結合したアルケニル基の結合位置は、分子鎖末端又は分子鎖非末端（即ち、分子鎖末端以外の分子鎖側鎖）のいずれであってもよく、それらの両方であってもよい。
【００１１】
前記ケイ素原子に結合したアルケニル基以外のケイ素原子に結合した有機基としては、通常、炭素原子数１〜１２、好ましくは１〜１０の、脂肪族不飽和結合を有しない置換又は非置換の１価炭化水素基等が挙げられる。その具体例としては、メチル基、エチル基、プロピル基、イソプロピル基、イソブチル基、ｔｅｒｔ−ブチル基、ブチル基、ペンチル基、ヘキシル基、ヘプチル基等のアルキル基；シクロペンチル基、シクロヘキシル基等のシクロアルキル基；フェニル基、トリル基、キシリル基、ナフチル基等のアリール基；ベンジル基、フェネチル基等のアラルキル基；それらの官能基中の水素原子を塩素原子、フッ素原子等のハロゲン原子で置換した、クロロメチル基、３−クロロプロピル基、３，３，３−トリフロロプロピル基等のハロゲン化アルキル基等が挙げられ、好ましくは、メチル基、フェニル基である。
【００１２】
（Ａ）成分中におけるケイ素原子に結合したアルケニル基の含有量は、ケイ素原子に結合した全有機基に対して、通常、０．００１〜１０モル％であり、好ましくは０．０１〜５モル％である。
【００１３】
（Ａ）成分のオルガノポリシロキサンの分子構造は、特に限定されず、例えば、直鎖状、環状、分岐鎖状等のいずれであってもよいが、好ましくは、主鎖が実質的にＲ2ＳｉＯ2/2単位（式中、Ｒは１価炭化水素基である。）（ジオルガノシロキサン単位）の繰り返しからなり、分子鎖両末端がＲ3ＳｉＯ1/2単位（式中、Ｒは前記と同じである。）（トリオルガノシロキシ単位）で封鎖された直鎖状のジオルガノポリシロキサンである。ここで、「主鎖が実質的にＲ2ＳｉＯ2/2単位」とは、分子鎖両末端を除く主鎖部分を構成するシロキサン単位のうち、通常、９９〜１００モル％、好ましくは９９．５〜１００モル％がＲ2ＳｉＯ2/2単位であることを意味する。
【００１４】
上記式中、Ｒで表される１価炭化水素基は、通常、炭素原子数１〜１２、好ましくは１〜１０である。その具体例としては、前記のケイ素原子に結合したアルケニル基の具体例として例示したもの、及びケイ素原子に結合したアルケニル基以外のケイ素原子に結合した有機基の具体例として例示したものが挙げられる。
【００１５】
（Ａ）成分のオルガノポリシロキサンの粘度は、得られる硬化物の硬さ、切断時伸び、引裂強さ等の物理的特性が良好であり、また組成物の取扱い作業性が良好であるので、好ましくは１００〜５００，０００ｍＰａ・ｓ、より好ましくは１０，０００〜２００，０００ｍＰａ・ｓである。
【００１６】
（Ａ）成分のオルガノポリシロキサンは、好ましくは、下記平均組成式（５）：
【化５】
2018030964.tif 000006
（式中、Ｒ2は炭素数１〜１２のアルキル基又は炭素数６〜１２のアリール基であり、Ｒ3は独立に炭素数２〜８のアルケニル基であり、ａは１．８〜２．２、好ましくは１．９〜２．０の数であり、ｂは０．０００１〜０．２、好ましくは０．００１〜０．１の数であり、但し、ａ＋ｂは１．８５〜２．３、好ましくは１．９５〜２．０５の数である。）
で表されるものである。
【００１７】
上記平均組成式（５）中、Ｒ2は炭素数１〜１２、好ましくは１〜１０のアルキル基または炭素数６〜１２、好ましくは６〜１０のアリール基から選ばれる基であり、その具体例としては、前記ケイ素原子に結合したアルケニル基以外のケイ素原子に結合した有機基として例示したものが挙げられる。
【００１８】
上記平均組成式（５）中、Ｒ3で表されるアルケニル基は、通常、炭素原子数２〜８、好ましくは２〜４である。その具体例としては、前記ケイ素原子に結合したアルケニル基として例示したものが挙げられる。
【００１９】
（Ａ）成分のオルガノポリシロキサンの具体例としては、例えば、分子鎖両末端トリメチルシロキシ基封鎖ジメチルシロキサン・メチルビニルシロキサン共重合体、分子鎖両末端トリメチルシロキシ基封鎖メチルビニルポリシロキサン、分子鎖両末端トリメチルシロキシ基封鎖ジメチルシロキサン・メチルビニルシロキサン・メチルフェニルシロキサン共重合体、分子鎖両末端ジメチルビニルシロキシ基封鎖ジメチルポリシロキサン、分子鎖両末端ジメチルビニルシロキシ基封鎖メチルビニルポリシロキサン、分子鎖両末端ジメチルビニルシロキシ基封鎖ジメチルシロキサン・メチルビニルシロキサン共重合体、分子鎖両末端ジメチルビニルシロキシ基封鎖ジメチルシロキサン・メチルビニルシロキサン・メチルフェニルシロキサン共重合体、分子鎖両末端ジビニルメチルシロキシ基封鎖ジメチルポリシロキサン、分子鎖両末端ジビニルメチルシロキシ基封鎖ジメチルシロキサン・メチルビニルシロキサン共重合体、分子鎖両末端トリビニルシロキシ基封鎖ジメチルポリシロキサン、分子鎖両末端トリビニルシロキシ基封鎖ジメチルシロキサン・メチルビニルシロキサン共重合体、式：Ｒ23ＳｉＯ0.5（式中、Ｒ2は前記と同じである。）で表されるシロキサン単位と式：Ｒ22Ｒ3ＳｉＯ0.5（式中、Ｒ3は前記と同じである。）で表されるシロキサン単位と式：Ｒ22ＳｉＯで表されるシロキサン単位と式：ＳｉＯ2で表されるシロキサン単位からなるオルガノシロキサン共重合体、式：Ｒ23ＳｉＯ0.5で表されるシロキサン単位と式：Ｒ22Ｒ3ＳｉＯ0.5で表されるシロキサン単位と式：ＳｉＯ2で表されるシロキサン単位からなるオルガノシロキサン共重合体、式：Ｒ22Ｒ3ＳｉＯ0.5で表されるシロキサン単位と式：Ｒ22ＳｉＯで表されるシロキサン単位と式：ＳｉＯ2で表されるシロキサン単位からなるオルガノシロキサン共重合体、式：Ｒ2Ｒ3ＳｉＯで表されるシロキサン単位と式：Ｒ2ＳｉＯ1.5で表されるシロキサン単位もしくは式：Ｒ3ＳｉＯ1.5で表されるシロキサン単位からなるオルガノシロキサン共重合体等が挙げられる。
【００２０】
（Ａ）成分のオルガノポリシロキサンは、１種単独で用いても２種以上を併用してもよい。
【００２１】
２種以上を併用した場合、そのうちの１種は（Ａ−１）１分子中に少なくとも２個の炭素数２〜８のアルケニル基を有し、ＪＩＳ  Ｚ  ８８０３：２０１１記載の方法で測定した２５℃における粘度が７０，０００ｍＰａ・ｓ以上、好ましくは８０，０００〜１２０，０００ｍＰａ・ｓであるアルケニル基含有オルガノポリシロキサンであることが好ましく、さらに（Ａ−２）１分子中に少なくとも２個の炭素数２〜８のアルケニル基を有し、ＪＩＳ  Ｚ  ８８０３：２０１１記載の方法で測定した２５℃における粘度が１０，０００〜５０，０００ｍＰａ・ｓ、好ましくは２０，０００〜４０，０００ｍＰａ・ｓの範囲であるアルケニル基含有オルガノポリシロキサンを併用することが好ましい。（Ａ−１）と（Ａ−２）の配合比は、質量比で１：９〜９：１であることが好ましい。この範囲であればインフレーターガスの洩れが抑制され、膨脹時間の持続性に優れたものである。また、この液状付加硬化型シリコーンゴム組成物は、硬化させて得られる硬化物の硬さ、引張強さ、切断時伸び等の物理的特性及びエアーバッグ基布との接着性についても良好となるため、エアーバッグ布用の液状付加硬化型シリコーンゴム組成物として有用である。
【００２２】
（Ｂ）環状オルガノハイドロジェンポリシロキサン
（Ｂ）成分の環状オルガノハイドロジェンポリシロキサンは、得られる組成物の硬化時に、前記（Ａ）成分の分子鎖長を延長し、またエアーバッグ膨脹時間の持続性の向上に特に寄与する成分である。また、分子中のアルキル基又はアリール基と６，６−ナイロン、６−ナイロン、ポリエステル繊維、アラミド繊維、各種ポリアミド繊維、各種ポリエステル繊維等のエアーバッグ基布のポリマー分子との分子間力による相互作用が働くため、本発明の組成物の基布への密着性を改善する成分である。
【００２３】
この環状オルガノハイドロジェンポリシロキサンの分子構造は、
下記式（１）
【化６】
2018030964.tif 000007
（式中、Ｒ1は炭素数１〜１２のアルキル基、Ｒ2は炭素数１〜１２のアルキル基又は炭素数６〜１２のアリール基であり、ｍは１〜３の整数であり、ｎは１〜３の整数であり、かつ、ｍ＋ｎは４又は５である。）
で示される環状オルガノハイドロジェンポリシロキサンであって、前記式（１）においてｍ＝２で示されるオルガノハイドロジェンポリシロキサンの含有量が、（Ｂ）成分全体の量に対して５０モル％以上である環状オルガノハイドロジェンポリシロキサンである。
【００２４】
上記式中、Ｒ1は炭素数１〜１２、好ましくは炭素数１〜８のアルキル基である。その具体例としては、メチル基、エチル基、プロピル基、イソプロピル基、イソブチル基、ｔｅｒｔ−ブチル基、ブチル基、ペンチル基、ヘキシル基、ヘプチル基等が挙げられ、好ましくは、メチル基、イソプロピル基である。
【００２５】
また式中、Ｒ2は炭素数１〜１２、好ましくは１〜８のアルキル基又は炭素数６〜１２、好ましくは６〜８のアリール基から選ばれる基である。その具体例としては、前記（Ａ）成分中のケイ素原子に結合したアルケニル基以外のケイ素原子に結合した有機基として例示したものが挙げられる。
【００２６】
（Ｂ）成分の環状オルガノハイドロジェンポリシロキサンの配合量は、後述の（Ｃ）成分の項に記載の通りである。（Ｂ）成分のオルガノハイドロジェンポリシロキサンは、１種単独で用いても２種以上を併用してもよい。
【００２７】
（Ｃ）オルガノハイドロジェンポリシロキサン
（Ｃ）成分のオルガノハイドロジェンポリシロキサンは、下記平均組成式（２）
【化７】
2018030964.tif 000008
（式中、Ｒ2は炭素数１〜１２のアルキル基又は炭素数６〜１２のアリール基から選ばれる基であり、ｅは０．７〜２．１の数であり、ｆは０．００１〜１．０の数であり、ｅ＋ｆは０．８〜２．７の数であり、好ましくは、ｅは１．０〜２．０、ｆは０．０１〜１．０、ｅ＋ｆは１．１〜２．５の数である。）
で示されるオルガノハイドロジェンポリシロキサンであって、１分子中に少なくとも２個のケイ素原子に結合した水素原子を有するオルガノハイドロジェンポリシロキサンである。
【００２８】
（Ｃ）成分のオルガノハイドロジェンポリシロキサンは、１分子中に好ましくは２〜２００個、より好ましくは２〜１００個のケイ素原子に結合した水素原子（即ち、ＳｉＨ基）を有し、該ＳｉＨ基の２０〜１００％、好ましくは３０〜１００％（個数基準）が、式：Ｒ2ＨＳｉＯ2/2で表されるオルガノハイドロジェンシロキサン単位として存在し、２５℃における粘度は１〜１０，０００ｍＰａ・ｓ、好ましくは１０〜５，０００ｍＰａ・ｓである。なお、このオルガノハイドロジェンポリシロキサンは、分子中に脂肪族不飽和結合を有しないものである。
【００２９】
（Ｃ）成分のオルガノハイドロジェンポリシロキサンの分子構造は、特に限定されず、例えば、直鎖状、分岐鎖状、三次元網状等（但し、全体が環状であるものは除く。）のいずれであってもよいが、好ましくは、実質的に直鎖状である。また、その分子鎖末端には環状シロキサンが結合していてもよい。ここで、「実質的に直鎖状」とは、分子鎖両末端（環状シロキサンが結合する場合には該環状シロキサン）を除く主鎖部分を構成するシロキサン単位のうち、通常、９９〜１００モル％、好ましくは９９．５〜１００モル％が、Ｒ62ＳｉＯ2/2単位（式中、Ｒ6は独立に水素原子又はＲ2である。）であることを意味する。
【００３０】
前記ケイ素原子に結合した水素原子は、（Ｃ）オルガノハイドロジェンポリシロキサン分子中、分子鎖末端に位置しても分子鎖非末端に位置してもよく、それらの両方に位置してもよい。また、分子鎖末端に環状シロキサンが結合している場合には、該環状シロキサン中に位置していてもよい。
【００３１】
（Ｃ）成分のオルガノハイドロジェンポリシロキサンの具体例としては、Ｒ2ＨＳｉＯ2/2単位（式中、Ｒ2は前記と同じである）を分子中に含有し、さらにＲ22Ｒ6ＳｉＯ1/2単位（式中、Ｒ6は前記と同じである。）及び／又はＲ22ＳｉＯ2/2単位を任意に含有するものが挙げられる。
【００３２】
（Ｃ）成分のオルガノハイドロジェンポリシロキサンは、具体的には、例えば、１，３，５，７−テトラメチルシクロテトラシロキサン、メチルハイドロジェンシクロポリシロキサン、メチルハイドロジェンシロキサン・ジメチルシロキサン環状共重合体、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、両末端トリメチルシロキシ基封鎖メチルハイドロジェンシロキサン・メチルフェニルシロキサン・ジメチルシロキサン共重合体、両末端ジメチルハイドロジェンシロキシ基封鎖メチルハイドロジェンシロキサン・ジメチルシロキサン・ジフェニルシロキサン共重合体、両末端ジメチルハイドロジェンシロキシ基封鎖メチルハイドロジェンシロキサン・ジメチルシロキサン・メチルフェニルシロキサン共重合体、（ＣＨ3）（Ｈ）ＳｉＯ2/2単位と（ＣＨ3）3ＳｉＯ1/2単位とＳｉＯ4/2単位とからなる共重合体、（ＣＨ3）（Ｈ）ＳｉＯ2/2単位と（ＣＨ3）2ＳｉＯ2/2単位と（ＣＨ3）3ＳｉＯ1/2単位とＳｉＯ4/2単位とからなる共重合体、（ＣＨ3）（Ｈ）ＳｉＯ2/2単位と（ＣＨ3）2（Ｈ）ＳｉＯ1/2単位と（ＣＨ3）3ＳｉＯ1/2単位とＳｉＯ4/2単位とからなる共重合体、（ＣＨ3）（Ｈ）ＳｉＯ2/2単位と（ＣＨ3）2（Ｈ）ＳｉＯ1/2単位と（ＣＨ3）2ＳｉＯ2/2単位と（ＣＨ3）3ＳｉＯ1/2単位とＳｉＯ4/2単位とからなる共重合体等が挙げられる他、より好ましくは、例えば、以下のものが挙げられる。
【００３３】
【化８】
2018030964.tif 000009
（式中、Ｒ2は前記と同じであり、ｐ、ｑ及びｒは、独立に１以上の整数であり、但し、ｐ、ｑおよびｒは、該オルガノハイドロジェンポリシロキサンの２５℃における粘度が０．００１〜１０Ｐａ・ｓ、好ましくは０．０１〜５Ｐａ・ｓとなる整数である。）
【００３４】
前記（Ｂ）成分及び（Ｃ）成分の配合量は、該（Ｂ）成分及び（Ｃ）成分中のケイ素原子に結合した水素原子の合計個数が、前記（Ａ）成分中のケイ素原子に結合したアルケニル基１個当たり１〜７個（即ち、該モル比が１〜７）、好ましくは１〜５個、より好ましくは１〜３個であり、かつ該（Ｂ）成分中のケイ素原子に結合した水素原子の個数（又はモル数）が、該（Ｂ）成分及び（Ｃ）成分のケイ素原子に結合した水素原子の合計個数（又はモル数）の１〜３０％、好ましくは２〜２０％となる量である。これらの個数（配合量）がかかる範囲を満たさない場合には、エアーバッグ膨張時の気密性に劣る。
【００３５】
（Ｃ）成分のオルガノハイドロジェンポリシロキサンは、１種単独で用いても２種以上を併用してもよい。
【００３６】
２種以上を併用する場合、そのうちの１種は（Ｃ−１）分子鎖末端及び側鎖にそれぞれ少なくとも１個以上のケイ素原子に結合した水素原子（ＳｉＨ基）を有するオルガノハイドロジェンポリシロキサンであることが好ましい。さらに、（Ｃ−２）分子鎖の側鎖にのみケイ素原子に結合した水素原子（ＳｉＨ基）を有するオルガノハイドロジェンポリシロキサン及び（Ｃ−３）分子鎖末端のみにケイ素原子に結合した水素原子（ＳｉＨ基）を有するオルガノハイドロジェンポリシロキサンの少なくともいずれか１種を有することがより好ましい。（Ｃ−１）と（Ｃ−２）又は（Ｃ−３）を用いる場合の配合比は、質量比で９．９９：０．０１〜０．０１：９．９９であることが好ましく、（Ｃ−１）、（Ｃ−２）及び（Ｃ−３）を用いる場合の配合比は、質量比で９．９８：０．０１：０．０１〜０．０１：５．００：４．９９であることが好ましい。これらの範囲であればインフレーターガスの洩れが抑制され、膨脹時間の持続性に優れたものとなる。また、この液状付加硬化型シリコーンゴム組成物は、硬化させて得られる硬化物の硬さ、引張強さ、切断時伸び等の物理的特性及びエアーバッグ基布との接着性についても良好となるため、エアーバッグ布用の液状シリコーンゴムコーティング剤組成物として有用である。
【００３７】
（Ｄ）微粉末シリカ
（Ｄ）成分の微粉末シリカは、補強性付与材として作用し、硬化物に高引裂強さを付与するものである。したがって、本成分の使用により、優れた引裂強さを有するコーティング膜を形成することができる。この微粉末シリカは、ＢＥＴ法による比表面積が５０ｍ2／ｇ以上であることが必要であり、好ましくは５０〜４００ｍ2／ｇ、より好ましくは１００〜３００ｍ2／ｇである。かかる比表面積が５０ｍ2／ｇ未満の場合には、組成物に十分な引裂強さを付与することができないことがある。
【００３８】
（Ｄ）成分の微粉末シリカとしては、ＢＥＴ法による比表面積が上記範囲内であることを条件として、シリコーンゴムの補強性充填材として従来から使用されてきた公知のものを用いることができる。その具体例としては、沈降シリカ、ヒュームドシリカ、焼成シリカ等が挙げられる。これらの微粉末シリカは、そのまま使用してもよいが、組成物により良好な流動性を付与できることから、ヘキサメチルジシラザン、ジビニルテトラメチルジシラザン、ジメチルテトラビニルジシラザン等のヘキサオルガノジシラザン；メチルトリメトキシシラン、エチルトリメトキシシラン、プロピルトリメトキシシラン、ブチルトリメトキシシラン、ジメチルジメトキシシラン、ジエチルジメトキシシラン、ビニルトリエトキシシラン、ビニルトリメトキシシラン、トリメチルメトキシシラン、トリエチルメトキシシラン、ビニルトリス（メトキシエトキシ）シラン、ジビニルジメトキシシラン等のアルコキシシラン；トリメチルクロロシラン、ジメチルジクロロシラン、メチルトリクロロシラン等のメチルクロロシラン等；ケイ素原子に結合したアルケニル基およびケイ素原子に結合した水素原子を有しないジメチルポリシロキサン等の有機ケイ素化合物等で表面疎水化処理することにより、疎水性微粉末シリカとして使用することが好ましい。
【００３９】
本発明に用いられる（Ｄ）成分の配合量は、（Ａ）成分のオルガノポリシロキサン１００質量部に対して０．１〜５０質量部であることが必要であり、好ましくは１〜５０質量部、より好ましくは５〜４０質量部である。配合量が少なすぎると、優れた引裂き強度が得られないことがある。配合量が多すぎると、組成物の流動性が低下してコーティング作業が悪くなることがある。
【００４０】
（Ｄ）成分の微粉末シリカは、１種単独で用いても２種以上を併用してもよい。
【００４１】
（Ｅ）付加反応触媒
（Ｅ）成分の付加反応触媒は、前記（Ａ）成分中のケイ素原子に結合したアルケニル基と、前記（Ｂ）成分及び（Ｃ）成分中のＳｉＨ基との付加反応を促進するものである。この付加反応触媒は、特に限定されず、例えば、白金、パラジウム、ロジウム等の白金族金属；塩化白金酸；アルコール変性塩化白金酸；塩化白金酸と、オレフィン類、ビニルシロキサンまたはアセチレン化合物との配位化合物；テトラキス（トリフェニルホスフィン）パラジウム、クロロトリス（トリフェニルホスフィン）ロジウム等の白金族金属化合物等が挙げられ、好ましくは白金族金属化合物である。
【００４２】
（Ｅ）成分の配合量は、触媒としての有効量であればよいが、前記（Ａ）〜（Ｃ）成分の合計量に対して、触媒金属元素の質量換算で、好ましくは１〜５００ｐｐｍ、より好ましくは１０〜１００ｐｐｍである。この配合量が少なすぎると付加反応が著しく遅くなったり、組成物が硬化しなかったりすることがあり、この配合量が多すぎると硬化物の耐熱性が低下することがある。
【００４３】
（Ｅ）成分の付加反応触媒は、１種単独で用いても２種以上を併用してもよい。
【００４４】
本発明の付加硬化型シリコーンゴム組成物は、前記（Ａ）〜（Ｅ）成分を必須成分としてなるものであるが、さらに以下の成分を添加してもよい。
【００４５】
（Ｆ）接着性付与剤
（Ｆ）成分の接着性付与剤は、エアーバッグ用の合成繊維織物基材、不織布基材、熱可塑性樹脂シート状又はフィルム状基材等に対する組成物の接着性を向上させるためのものである。この接着性付与剤は、組成物の自己接着性を向上させることができるものであれば特に限定されない。例えば、有機ケイ素化合物系接着性付与剤及び非ケイ素系有機化合物系接着性付与剤が挙げられる。具体的には、有機ケイ素化合物系接着性付与剤としては、例えば、前記（Ａ）〜（Ｃ）成分以外の、オルガノシラン、オルガノポリシロキサン等の有機ケイ素化合物からなる接着性付与剤が挙げられ、非ケイ素系有機化合物系接着性付与剤としては、例えば、有機酸アリルエステル、又はエポキシ開環触媒からなる接着性付与剤が挙げられる。これらは１種単独で用いても２種以上を併用してもよい。
【００４６】
有機酸アリルエステルは、分子中にケイ素原子を有しないものであって、例えば、一分子中に１個のアリル基と少なくとも１個のエステル基を有する有機酸アリルエステルが挙げられる。有機酸としては、例えば、アクリル酸、メタクリル酸、ビニル酢酸等の不飽和カルボン酸；安息香酸、フタル酸、ピロメリト酸等の芳香族カルボン酸；酢酸、プロピオン酸、酪酸、ラウリン酸等の飽和脂肪酸等が挙げられ、これらの有機酸を含む有機酸アリルエステルとしては、例えば、アクリル酸、メタクリル酸、ビニル酢酸等の不飽和カルボン酸等のアリルエステル；安息香酸アリルエステル、フタル酸ジアリルエステル、ピロメリト酸テトラアリルエステル等の芳香族カルボン酸アリルエステル；酢酸アリルエステル、プロピオン酸アリルエステル、酪酸アリルエステル、吉草酸アリルエステル、ラウリン酸アリルエステル等の飽和脂肪酸アリルエステル等が挙げられる。
【００４７】
エポキシ開環触媒は分子中にケイ素原子を有しないものであって、例えば、有機金属キレート、アミン系、アミド系、イミダゾール系、酸無水物系等のエポキシ開環触媒が挙げられる。
【００４８】
有機ケイ素化合物としては、例えば、ケイ素原子に直接結合した、ビニル基、アリル基等のアルケニル基；γ−グリシドキシプロピル基、β−（３，４−エポキシシクロヘキシル）エチル基等の、少なくとも１個のエーテル結合性酸素原子を含有してもよいアルキレン基等の炭素原子を介してケイ素原子に結合したエポキシ基；γ−アクリロキシプロピル基、γ−メタクリロキシプロピル基等の、アルキレン基等の炭素原子を介してケイ素原子に結合したアクリロキシ基、メタクリロキシ基；メトキシ基、エトキシ基、プロポキシ基、ブトキシ基等のアルコキシ基；エステル構造、ウレタン構造、エーテル構造を１〜２個含有していてもよい、アルキレン基を介してケイ素原子に結合したトリメトキシシリル基、トリエトキシシリル基、メチルジメトキシシリル基等のアルコキシシリル基；イソシアネート基；およびＳｉＨ基からなる群から選ばれる少なくとも１種、好ましくは２種以上の官能基を有するオルガノシラン、ケイ素原子数３〜１００、好ましくは３〜５０、より好ましくは５〜２０の、前記（Ａ）〜（Ｃ）成分以外の、直鎖状または環状のシロキサンオリゴマー、トリアリルイソシアヌレートの（アルコキシ）シリル変性物、そのシロキサン誘導体等が挙げられ、これらの官能基を一分子中に２種以上有するものが好ましい。
【００４９】
（Ｆ）成分として、下記式（３）
【化９】
2018030964.tif 000010
（式中、Ｒ4はアリル基又は下記式（４）
【化１０】
2018030964.tif 000011
（式中、Ｒ5は炭素数１〜６の１価炭化水素基、Ｒ6は炭素数１〜４のアルキル基、ｘは２又は３である。）
から選ばれる基であり、Ｒ4の少なくとも２個が式（４）で示される基である。）
で示されるアルコキシシリル基変性イソシアヌレート化合物を含むことが好ましい。
【００５０】
このような有機ケイ素化合物の具体例としては、例えば、以下のものが挙げられる。
【化１１】
2018030964.tif 000012
【化１２】
2018030964.tif 000013
【化１３】
2018030964.tif 000014
（式中、ｎは１〜９８の整数である。）
【化１４】
2018030964.tif 000015
【００５１】
（Ｆ）成分の配合量は、（Ａ）成分のオルガノポリシロキサン１００質量部に対して０．０５〜５質量部であり、好ましくは０．１〜２質量部である。この配合量が少なすぎる場合には、得られる組成物が十分な接着力を有しないことがあり、この配合量が多すぎる場合には、コスト的に高いものとなり、不経済となる。
【００５２】
（Ｆ）成分の接着性付与剤は、１種単独で用いても２種以上を併用してもよい。
【００５３】
（Ｇ）縮合触媒
（Ｇ）成分の縮合触媒は、有機チタニウム化合物及び有機ジルコニウム化合物から選ばれる少なくとも１種であり、接着促進のための（Ｆ）成分の縮合助触媒として作用するものである。（Ｇ）成分は１種単独で用いても２種以上を併用してもよい。（Ｇ）成分の具体例としては、例えば、チタンテトライソプロポキシド、チタンテトラノルマルブトキシド、チタンテトラ−２−エチルヘキソキシド等の有機チタン酸エステル、チタンジイソプロポキシビス（アセチルアセトネート）、チタンジイソプロポキシビス（エチルアセトアセテート）、チタンテトラアセチルアセトネート等の有機チタンキレート化合物等のチタン系縮合助触媒（チタニウム化合物）、ジルコニウムテトラノルマルプロポキシド、ジルコニウムテトラノルマルブトキシド等の有機ジルコニウムエステル、ジルコニウムトリブトキシモノアセチルアセトネート、ジルコニウムモノブトキシアセチルアセトネートビス（エチルアセトアセテート）、ジルコニウムテトラアセチルアセトネート等の有機ジルコニウムキレート化合物等のジルコニウム系縮合助触媒（ジルコニウム化合物）が挙げられる。
【００５４】
（Ｇ）成分の有機チタニウム化合物及び有機ジルコニウム化合物は、必要に応じて配合される任意成分であり、その配合量は（Ａ）成分１００質量部に対して、通常、５質量部以下（０〜５質量部）程度でよいが、（Ｇ）成分を配合する場合には、好ましくは０．１〜５質量部、より好ましくは０．２〜２質量部の範囲である。該配合量が０．１質量部未満であると、得られる硬化物は高温高湿下での接着耐久性が低下しやすくなる場合があり、該配合量が５質量部を超えると、得られる硬化物は耐熱性が低下しやすくなる場合がある。
【００５５】
その他の成分
本発明の組成物には、前記（Ａ）〜（Ｇ）成分以外にも、本発明の目的を損なわない範囲で、その他の任意の成分を配合することができる。その具体例としては、以下のものが挙げられる。これらのその他の成分は、各々、１種単独で用いても２種以上を併用してもよい。
【００５６】
・反応制御剤
反応制御剤は、上記（Ｅ）成分の付加反応触媒に対して硬化反応抑制作用を有する化合物であれば特に限定されず、従来から公知のものを用いることもできる。その具体例としては、トリフェニルホスフィン等のリン含有化合物；トリブチルアミン、テトラメチルエチレンジアミン、ベンゾトリアゾール等の窒素原子を含有する化合物；硫黄原子を含有する化合物；アセチレンアルコール類等のアセチレン系化合物；アルケニル基を２個以上含む化合物；ハイドロパーオキシ化合物；マレイン酸誘導体等が挙げられる。反応制御剤の配合量は、反応制御剤の有する硬化反応抑制作用の度合いがその化学構造により異なるため、使用する反応制御剤ごとの最適な量に調整することが好ましい。最適な量の反応制御剤を配合することにより、組成物は室温での長期貯蔵安定性および硬化性に優れたものとなる。
【００５７】
・無機又は有機充填材
本発明の組成物には、（Ｄ）成分の微粉末シリカである沈降シリカ、ヒュームドシリカ、焼成シリカ等以外にも以下に挙げるような無機又は有機充填材を添加してもよい。無機充填材としては、例えば、結晶性シリカ、中空フィラー、シルセスキオキサン、ヒュームド二酸化チタン、酸化マグネシウム、酸化亜鉛、酸化鉄、水酸化アルミニウム、炭酸マグネシウム、炭酸カルシウム、炭酸亜鉛、層状マイカ、カーボンブラック、ケイ藻土、ガラス繊維等の無機充填材；これらをオルガノアルコキシシラン化合物、オルガノクロロシラン化合物、オルガノシラザン化合物、低分子量シロキサン化合物等の有機ケイ素化合物により表面疎水化処理した無機充填材；シリコーンゴムパウダー；シリコーンレジンパウダー等が挙げられる。
【００５８】
・その他の成分
その他にも、例えば、１分子中に１個のケイ素原子に結合した水素原子を有し他の官能性基（例えば、前記有機ケイ素系化合物で列挙した官能基等）を含有しないオルガノポリシロキサン、ケイ素原子に結合した水素原子およびケイ素原子に結合したアルケニル基のいずれも含有しないオルガノポリシロキサン、水や有機溶剤等の溶剤、クリープハードニング防止剤、可塑剤、チクソ性付与剤、顔料、染料、防かび剤等を配合することができる。
【００５９】
調製条件
本発明の組成物の調製条件の他、硬化方法及び硬化条件としては、公知の調整条件、硬化方法及び条件を採用することができ、通常、１２０〜２００℃において１〜１０分の硬化条件とすることができる。
【００６０】
＜エアーバッグ＞
本発明の組成物は、例えば、エアーバッグ、特にカーテンエアーバッグに用いられることが好ましい。前記組成物の硬化物からなるシリコーンゴムコーティング層を有するエアーバッグとしては、公知の構成のものが挙げられ、例えば、該シリコーンゴムコーティング層を形成してなる袋織りタイプのものが挙げられる。このようなエアーバッグの具体例としては、６，６−ナイロン、６−ナイロン、ポリエステル繊維、アラミド繊維、各種ポリアミド繊維、各種ポリエステル繊維等の各種合成繊維の織生地を基布とする袋織りタイプのエアーバッグが挙げられる。
【００６１】
このようなエアーバッグの製造において、前記組成物を前記基布にコーティングする方法としては、常法を採用することができる。コーティング層の厚さ（又は表面塗布量）は、乾燥状態で、例えば、１０〜１５０ｇ／ｍ2、好ましくは１５〜８０ｇ／ｍ2、より好ましくは２０〜６０ｇ／ｍ2となる程度が好ましい。
【実施例】
【００６２】
以下、実施例および比較例を用いて本発明を具体的に説明するが、本発明は下記の実施例に何ら制限されるものではない。なお、部は質量部であり、粘度はＪＩＳ  Ｚ  ８８０３：２０１１記載の方法で測定した２５℃における値である。
【００６３】
＜実施例１＞
粘度が約３０，０００ｍＰａ・ｓの分子鎖両末端ビニルジメチルシロキシ基封鎖ジメチルポリシロキサン６０部、ヘキサメチルジシロキサン８部、水２部、およびＢＥＴ法による比表面積が約３００ｍ2／ｇである微粉末シリカ（商品名：アエロジル３００、日本アエロジル社製）４０部を、ニーダー中で１時間混合した。その後、ニーダー内の温度を１５０℃に昇温し、引き続き２時間混合した。次いで、該温度を１００℃まで降温した後、粘度が約３０，０００ｍＰａ・ｓの分子鎖両末端ビニルジメチルシロキシ基封鎖ジメチルポリシロキサン３０部を添加し、均一になるまで混合することで、ベースコンパウンド（Ｉ）を得た。
【００６４】
このベースコンパウンド（Ｉ）１０８部に、粘度が約１００，０００ｍＰａ・ｓの分子鎖両末端ビニルジメチルシロキシ基封鎖ジメチルポリシロキサン６２．４部、下記化合物１に示す環状オルガノハイドロジェンポリシロキサン（ケイ素原子結合水素原子含有量＝０．６２質量％）０．２部、粘度が９０ｍＰａ・ｓの分子鎖両末端及び分子鎖非末端にケイ素原子に結合した水素原子を有する、分子鎖両末端ジメチルハイドロジェンシロキシ基封鎖のジメチルシロキサン・メチルハイドロジェンシロキサン共重合体（ケイ素原子に結合した水素原子の含有量＝０．０６質量％）１１．５部、粘度が４５ｍＰａ・ｓの分子鎖側鎖にケイ素原子結合水素原子を有する分子鎖両末端トリメチルシロキシ基封鎖ジメチルシロキサン・メチルハイドロジェンシロキサン共重合体（ケイ素原子結合水素原子含有量＝１．０８質量％）０．１０部、下記化合物２に示すアルコキシシリル基変性イソシアヌレート化合物０．２５部、下記化合物３に示すγ−グリシドキシプロピルトリメトキシシラン０．３０部、１−エチニルシクロヘキサノール０．１５部、塩化白金酸／１，３−ジビニルテトラメチルジシロキサン錯体を白金原子含有量として１質量％含有するジメチルポリシロキサン溶液０．２０部およびジルコニウムテトラアセチルアセトネート０．２６部を混合して、組成物１を調製した。
化合物１：
【化１５】
2018030964.tif 000016
化合物２：
【化１６】
2018030964.tif 000017
化合物３：
【化１７】
2018030964.tif 000018
【００６５】
なお、組成物１において、前記（Ｂ）成分及び前記（Ｃ）成分中のケイ素原子に結合した水素原子の合計個数は、前記（Ａ）成分中のケイ素原子に結合したアルケニル基１個当たり１．５個であり、該（Ｂ）成分中のケイ素原子に結合した水素原子の個数は、該（Ｂ）成分および該（Ｃ）成分のケイ素原子に結合した水素原子の合計個数の１３％となる量であった。
【００６６】
以上で得られた結果は、Ｈ／Ｖ及び（Ｂ）成分中のケイ素原子に結合した水素原子のモル比を百分率と共に表１に示す。なお、Ｈ／Ｖとは、（Ａ）成分中のケイ素原子に結合したアルケニル基に対する（Ｂ）成分及び（Ｃ）成分中のケイ素原子に結合した水素原子の合計のモル比である。（Ｂ）成分中のケイ素原子に結合した水素原子のモル比を百分率とは、（Ｂ）成分及び（Ｃ）成分中のケイ素原子に結合した水素原子の合計に対する（Ｂ）成分中のケイ素原子に結合した水素原子のモル比を百分率としたものである。
【００６７】
この組成物１を１５０℃で５分間加熱して硬化させた後、ＪＩＳ  Ｋ  ６２４９：２００３に従って、試験シートを作製し、該試験シートを用いて、硬さ、引張強さおよび切断時伸びの測定を行った。
【００６８】
また、この組成物をコーターで塗りむらなく均一にコーティング可能な最小量となるように、袋織りエアーバッグ  ６６ナイロン基布（２１０デニール）にコーティングし（５０ｇ／ｍ2）、オーブン中で、２００℃で１分間加熱して硬化させて袋織りエアーバッグを作製した。このエアーバッグを用いて、気密性試験を行った。気密性試験は、エアーバッグを１００ｋＰａの圧力で膨張させ、３０秒後の残存圧力を測定し、この値により評価した。
【００６９】
＜スコット揉み試験方法＞
組成物をエアーバッグ用６６ナイロン基布（２１０デニール）にコーティング量が５０ｇ／ｍ2になるようにコーティングした後に、２００℃で１分間加熱を用い、コーティング基布を用いてスコット揉み試験を行った。
【００７０】
スコット揉み試験は、ＪＩＳ  Ｋ  ６４０４−６：１９９９記載の方法で、スコット揉み試験機（装置名：スコット耐揉摩耗試験機；株式会社東洋精機製作所製）を用いて行った。上記のシリコーンゴム被覆ナイロン基布について、押し圧力１９．６Ｎで５００回のスコット揉み試験を行った後、コーティング部分の破壊状況を目視で確認し、シリコーンゴムコーティング層がコーティング面から剥離していない場合を合格と評価し、剥離している場合を不合格と評価した。
【００７１】
＜実施例２＞
実施例１で得られたベースコンパウンド（Ｉ）１０８部に、粘度が約１００，０００ｍＰａ・ｓの分子鎖両末端ビニルジメチルシロキシ基封鎖ジメチルポリシロキサン６２．４部、下記化合物４に示す環状オルガノハイドロジェンポリシロキサン（ケイ素原子結合水素原子含有量＝０．５１質量％）０．２４部、粘度が９０ｍＰａ・ｓの分子鎖両末端および分子鎖非末端にケイ素原子に結合した水素原子を有する、分子鎖両末端ジメチルハイドロジェンシロキシ基封鎖のジメチルシロキサン・メチルハイドロジェンシロキサン共重合体（ケイ素原子に結合した水素原子の含有量＝０．０６質量％）１１．５部、粘度が４５ｍＰａ・ｓの分子鎖側鎖にケイ素原子結合水素原子を有する分子鎖両末端トリメチルシロキシ基封鎖ジメチルシロキサン・メチルハイドロジェンシロキサン共重合体（ケイ素原子結合水素原子含有量＝１．０８質量％）０．１０部、下記化合物５に示すアルコキシ基変性イソシアヌレート化合物０．２５部、下記化合物３に示すγ−グリシドキシプロピルトリメトキシシラン０．３０部、１−エチニルシクロヘキサノール０．１５部、塩化白金酸／１，３−ジビニルテトラメチルジシロキサン錯体を白金原子含有量として１質量％含有するジメチルポリシロキサン溶液０．２０部およびジルコニウムテトラアセチルアセトネート０．２６部を混合して、組成物２を調製した。
【００７２】
化合物３：
【化１８】
2018030964.tif 000019
化合物４：
【化１９】
2018030964.tif 000020
化合物５：
【化２０】
2018030964.tif 000021
【００７３】
なお、組成物１において、前記（Ｂ）成分及び前記（Ｃ）成分中のケイ素原子に結合した水素原子の合計個数は、前記（Ａ）成分中のケイ素原子に結合したアルケニル基１個当たり１．５個であり、該（Ｂ）成分中のケイ素原子に結合した水素原子の個数は、該（Ｂ）成分及び該（Ｃ）成分のケイ素原子に結合した水素原子の合計個数の１３％となる量であった。
【００７４】
実施例１と同様にして、試験シート、袋織りエアーバッグ及びコーティング基布を作製し、各種測定を行った。これらの結果を表１に示す。
【００７５】
＜比較例１＞
実施例１で得られたベースコンパウンド（Ｉ）１０８部に、粘度が約１００，０００ｍＰａ・ｓの分子鎖両末端ビニルジメチルシロキシ基封鎖ジメチルポリシロキサン６２．４部、粘度が１８ｍＰａ・ｓの分子鎖両末端にケイ素原子結合水素原子をジメチルハイドロジェンシロキシ基として１個ずつ有するジメチルポリシロキサン（ケイ素原子に結合した水素原子の含有量＝０．１３質量％）０．９４部、粘度が９０ｍＰａ・ｓの分子鎖両末端及び分子鎖非末端にケイ素原子に結合した水素原子を有する、分子鎖両末端ジメチルハイドロジェンシロキシ基封鎖のジメチルシロキサン・メチルハイドロジェンシロキサン共重合体（ケイ素原子に結合した水素原子の含有量＝０．０６質量％）１１．５部、粘度が４５ｍＰａ・ｓの分子鎖側鎖にケイ素原子結合水素原子を有する分子鎖両末端トリメチルシロキシ基封鎖ジメチルシロキサン・メチルハイドロジェンシロキサン共重合体（ケイ素原子結合水素原子含有量＝１．０８質量％）０．１０部、下記化合物２に示すアルコキシシリル基変性イソシアヌレート化合物０．２５部、下記化合物３に示すγ−グリシドキシプロピルトリメトキシシラン０．３０部、１−エチニルシクロヘキサノール０．１５部、塩化白金酸／１，３−ジビニルテトラメチルジシロキサン錯体を白金原子含有量として１質量％含有するジメチルポリシロキサン溶液０．２０部およびジルコニウムテトラアセチルアセトネート０．２６部を混合して、組成物３を調製した。
【００７６】
化合物２：
【化２１】
2018030964.tif 000022
化合物３：
【化２２】
2018030964.tif 000023
【００７７】
なお、組成物１において、前記（Ｂ）成分及び前記（Ｃ）成分中のケイ素原子に結合した水素原子の合計個数は、前記（Ａ）成分中のケイ素原子に結合したアルケニル基１個当たり１．５個であり、該（Ｂ）成分中のケイ素原子に結合した水素原子の個数は、該（Ｂ）成分及び該（Ｃ）成分のケイ素原子に結合した水素原子の合計個数の０％となる量であった。
【００７８】
実施例１と同様にして、試験シート、袋織りエアーバッグおよびコーティング基布を作製し、各種測定を行った。これらの結果を表１に示す。
【００７９】
＜比較例２＞
実施例１で得られたベースコンパウンド（Ｉ）１０８部に、粘度が約１００，０００ｍＰａ・ｓの分子鎖両末端ビニルジメチルシロキシ基封鎖ジメチルポリシロキサン６２．４部、粘度が９０ｍＰａ・ｓの分子鎖両末端及び分子鎖非末端にケイ素原子に結合した水素原子を有する、分子鎖両末端ジメチルハイドロジェンシロキシ基封鎖のジメチルシロキサン・メチルハイドロジェンシロキサン共重合体（ケイ素原子に結合した水素原子の含有量＝０．０６質量％）１３．５部、粘度が４５ｍＰａ・ｓの分子鎖側鎖にケイ素原子結合水素原子を有する分子鎖両末端トリメチルシロキシ基封鎖ジメチルシロキサン・メチルハイドロジェンシロキサン共重合体（ケイ素原子結合水素原子含有量＝１．０８質量％）０．１０部、下記化合物２に示すアルコキシシリル基変性イソシアヌレート化合物０．２５部、下記化合物３に示すγ−グリシドキシプロピルトリメトキシシラン０．３０部、１−エチニルシクロヘキサノール０．１５部、塩化白金酸／１，３−ジビニルテトラメチルジシロキサン錯体を白金原子含有量として１質量％含有するジメチルポリシロキサン溶液０．２０部及びジルコニウムテトラアセチルアセトネート０．２６部を混合して、組成物４を調製した。
【００８０】
化合物２：
【化２３】
2018030964.tif 000024
化合物３：
【化２４】
2018030964.tif 000025
【００８１】
なお、組成物１において、前記（Ｂ）成分及び前記（Ｃ）成分中のケイ素原子に結合した水素原子の合計個数は、前記（Ａ）成分中のケイ素原子に結合したアルケニル基１個当たり１．５個であり、該（Ｂ）成分中のケイ素原子に結合した水素原子の個数は、該（Ｂ）成分及び該（Ｃ）成分のケイ素原子に結合した水素原子の合計個数の０％となる量であった。
【００８２】
実施例１と同様にして、試験シート、袋織りエアーバッグおよびコーティング基布を作製し、各種測定を行った。これらの結果を表１に示す。
【００８３】
【表１】
2018030964.tif 000026